【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
微孔質カバー材料を有するマットレスであって、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、アレルゲンバリア布が約０．０１μｍ〜約１０μｍの間の平均流孔径および少なくとも約１．５ｍ3／分／ｍ2のフレージャー透気度を有するように前記ナノファイバー層と接着している、マットレス。
【請求項２】
アレルゲンバリア布を備えた枕であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、枕。
【請求項３】
アレルゲンバリア布を含むベッドカバー材料であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、ベッドカバー材料。
【請求項４】
アレルゲンバリア布を備えたアレルゲンの浸透しやすい物品用の裏地であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、裏地。
【請求項５】
アレルゲンバリア布であって、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、アレルゲンバリア布。
【手続補正２】
【補正対象書類名】明細書
【補正対象項目名】００４８
【補正方法】変更
【補正の内容】
【００４８】
このナノファイバー層の第二面に、同じパターン付きロールからのポリウレタン接着剤溶液を塗布した。ポリエステルのリップストップ生地をこのナノファイバー層の第二面に同時かつ同延に接触させた。次いでこの構造物を、ニップを通してカレンダー仕上げし、２４時間硬化させ、溶媒を蒸発させた。この構造物を８×１０インチシートに切断し、洗浄試験した。層間剥離または機械的破損は観察されなかった。洗浄試験後のフレージャー透気度は１．８ｍ3／分／ｍ2であると判定された。
次に、本発明の態様を示す。
1.  微孔質カバー材料を有するマットレスであって、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、アレルゲンバリア布が約０．０１μｍ〜約１０μｍの間の平均流孔径および少なくとも約１．５ｍ3／分／ｍ2のフレージャー透気度を有するように前記ナノファイバー層と接着している、マットレス。
2.  前記アレルゲンバリア布がマットレスのティッキングの中に含まれている、上記１に記載のマットレス。
3.  アレルゲンバリア布を備えた枕であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、枕。
4.  前記アレルゲンバリア布が枕のティッキングの中に含まれている、上記３に記載の枕。
5.  アレルゲンバリア布を含むベッドカバー材料であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、ベッドカバー材料。
6.  前記アレルゲンバリア布がベッドスプレッドの中に含まれている、上記５に記載のベッドカバー。
7.  前記アレルゲンバリア布が羽毛掛け布団カバーの中に含まれている、上記５に記載のベッドカバー。
8.  前記アレルゲンバリア布がマットレスカバーの中に含まれている、上記５に記載のベッドカバー。
9.  前記アレルゲンバリア布がマットレスパッドの中に含まれている、上記５に記載のベッドカバー。
10.  前記アレルゲンバリア布が枕カバーの中に含まれている、上記５に記載のベッドカバー。
11.  アレルゲンバリア布を備えたアレルゲンの浸透しやすい物品用の裏地であって、前記アレルゲンバリア布が、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、裏地。
12.  アレルゲンの浸透しやすい前記物品がダウンジャケットである、上記１１に記載の裏地。
13.  アレルゲンバリア布であって、
高分子ナノファイバーの少なくとも１層の多孔質層を備えたナノファイバー層であって、前記ナノファイバーの数平均径が約５０ｎｍ〜約１０００ｎｍの間にあり、前記ナノファイバー層が約０．０１μｍ〜約１０μｍの間の平均流孔径、約１ｇ／ｍ2〜約３０ｇ／ｍ2の間の坪量、および少なくとも約１．５ｍ3／分／ｍ2のフレージャー透気度を有するナノファイバー層と、
前記ナノファイバー層の上にあり、それと接着している布層と、
任意の層であって、前記ナノファイバー層の下にあり、それと接着している布層と
を備え、
前記上にある布層および任意の下にある布層は、前記アレルゲンバリア布が約０．０１μｍ〜約１０μｍの間の平均流孔径および少なくとも約１．５ｍ3／分／ｍ2のフレージャー透気度を有するように前記ナノファイバー層と接着している、アレルゲンバリア布。
14.  前記上にある布層および任意の下にある布層が、熱接着、化学的接着、または機械的接着の少なくとも１つによって前記ナノファイバー層と接着している、上記１３に記載のアレルゲンバリア布。
15.  機械的分離または層間剥離なしに少なくとも１０回の洗浄を可能にするのに十分な耐久性を有する、上記１３に記載のアレルゲンバリア布。
16.  前記ナノファイバーの数平均径が、約３００ｎｍ〜約８００ｎｍの間にある、上記１３に記載のアレルゲンバリア布。
17.  前記ナノファイバー層が、約０．５μｍ〜約３μｍの間の平均流孔径を有する、上記１３に記載のアレルゲンバリア布。
18.  前記ナノファイバー層が、約２ｇ／ｍ2〜約３０ｇ／ｍ2の間の坪量を有する、上記１３に記載のアレルゲンバリア布。
19.  少なくとも約２ｍ3／分／ｍ2のフレージャー透気度を有する、上記１３に記載のアレルゲンバリア布。
20.  前記ナノファイバーが、アルキルおよび芳香族ポリアミド、ポリイミド、ポリベンゾイミダゾール、ポリベンゾオキサゾール、ポリベンゾチアゾール、ポリエーテル、ポリエステル、ポリウレタン、ポリカーボネート、ポリ尿素、ビニルポリマー、アクリルポリマー、スチレンポリマー、ハロゲン化ポリオレフィン、ポリジエン、ポリスルフィド、多糖類、ポリラクチド、およびこれらのコポリマー、誘導化合物、または組合せからなる群から選択されるポリマーから作製される、上記１３に記載のアレルゲンバリア布。
21.  前記上にある布層および任意の下にある布層が、織布、編物、不織布、スクリム生地、およびトリコットからなる群から選択される、上記１３に記載のアレルゲンバリア布。
22.  抗菌仕上げ処理剤をさらに含む、上記１３に記載のアレルゲンバリア布。
23.  流体抵抗仕上げ処理剤をさらに含む、上記１３に記載のアレルゲンバリア布。